СПОСОБ ВВЕДЕНИЯ ДОБАВОК В ПОЛИМЕРЫ ВИНИЛИДЕНХЛОРИДА БЕЗ ПРИМЕНЕНИЯ СМЕСИТЕЛЯ

1. Способ смешивания частиц твердой добавки с твердыми частицами полимера ВДХ, при этом способ включает следующие стадии:
А) полимеризация мономера ВДХ, необязательно с одним или более моноэтиленненасыщенными сомономерами в зоне полимеризации в условиях полимеризации с образованием твердых частиц полимера ВДХ;
B) остановка полимеризации мономеров ВДХ после образования твердых частиц полимера ВДХ; и
C) приведение в контакт твердых частиц полимера ВДХ с твердыми частицами добавки (I) до того, как твердые частицы полимера ВДХ обезвожены и (II) при температуре, достаточной для плавления или размягчения, по меньшей мере, некоторых из частиц твердой добавки, но недостаточной, чтобы расплавить или размягчить твердые частицы полимера ВДХ таким образом, чтобы расплавленные или размягченные частицы твердой добавки прилипали к твердым частицам полимера ВДХ при контакте.
2. Способ по п. 1, в котором частицы твердых добавок приводятся в контакт с твердыми частицами полимера ВДХ в зоне полимеризации.
3. Способ по п. 1, в котором частицы твердых добавок приводятся в контакт с твердыми частицами полимера ВДХ в зоне удаления остаточного мономера.
4. Способ по п. 3, в котором зона удаления остаточного мономера является отдельной от зоны полимеризации.
5. Способ по п. 1, в котором к твердым частицам полимера ВДХ примешивают остаточный мономер, и частицы твердой добавки приводят в контакт с твердыми частицами полимера ВДХ до того, как остаточный мономер удаляют из твердых частиц полимера ВДХ.
6. Способ по п. 1, в котором к твердым частицам полимера ВДХ примешивают остаточный мономер, и частицы твердой добавки приводят в контакт с твердыми частицами полимера ВДХ во время того, как остаточный мономер удаляют из твердых частиц полимера ВДХ.
7. Способ по п. 1, в котором к твердым частицам полимера ВДХ примешивают остаточный мономер, и частицы твердой добавки приводят в контакт с твердыми частицами полимера ВДХ после того, как остаточный мономер удаляют из твердых частиц полимера ВДХ.
8. Способ по любому из пп. 1-7, в котором приведение в контакт на стадии С, осуществляется при температуре от 60 до 120ºС.
9. Способ по п. 8, в котором частицы твердой добавки являются примерно такого же размера либо меньше, чем размер частиц полимера ВДХ.
10. Способ по п. 9, в котором твердые частицы добавки содержат смесь двух или более добавок.
11. Способ по п. 10, в котором частицы твердой добавки, содержат по меньшей мере один из антиоксиданта, светостабилизатора, пигмента, технологической добавки, смазочного вещества, акцептора кислоты и воска.
12. Способ по п. 11, в котором частицы твердых добавок приводятся в контакт с твердыми частицами полимера ВДХ в
количестве больше нуля до менее 10% масс. в пересчете на общий вес частиц твердого ВДХ и частиц твердых добавок.